(57)【特許請求の範囲】
【請求項１】
分子中に複数のスルホニル基と複数のエーテル結合と複数の芳香族炭化水素とを有するポリエーテルポリフェニルスルホン樹脂と、分子中に芳香族炭化水素を有するポリアミド樹脂と、を含む電気絶縁性樹脂層を備えた電気絶縁性樹脂シートであって、
前記電気絶縁性樹脂層は、１〜４５重量％の前記ポリアミド樹脂を含み、前記ポリアミド樹脂が前記ポリエーテルポリフェニルスルホン樹脂中に分散した分散相を有しており、
前記電気絶縁性樹脂層の厚み方向切断面の２９４μｍ２面積範囲では、０．５μｍ以上の最短径を有する前記分散相の個数が１０以下である、電気絶縁性樹脂シート。
【請求項２】
前記ポリアミド樹脂が、分子中に脂肪族炭化水素と前記芳香族炭化水素とを有する半芳香族ポリアミド樹脂である、請求項１記載の電気絶縁性樹脂シート。
【請求項３】
前記半芳香族ポリアミド樹脂が、前記脂肪族炭化水素を含むノナンジアミンと、前記芳香族炭化水素を含むテレフタル酸とが重合してなるポリアミド樹脂である、請求項２記載の電気絶縁性樹脂シート。
【請求項４】
少なくとも１種のシート材をさらに備え、該シート材が前記電気絶縁性樹脂層の少なくとも片面側に配されている、請求項１〜３のいずれか１項に記載の電気絶縁性樹脂シート。
【請求項５】
前記シート材が全芳香族ポリアミドを含んでいる、請求項４記載の電気絶縁性樹脂シート。
【請求項６】
前記シート材が、湿式抄紙法により作製された紙である、請求項４又は５記載の電気絶縁性樹脂シート。
【請求項７】
前記シート材が、全芳香族ポリアミド繊維を含む全芳香族ポリアミド紙である、請求項４〜６のいずれか１項に記載の電気絶縁性樹脂シート。
【請求項８】
前記シート材が不織布である、請求項４又は５記載の電気絶縁性樹脂シート。
【請求項９】
前記シート材の少なくとも電気絶縁性樹脂層側には、コロナ処理が施されている、請求項４〜８のいずれか１項に記載の電気絶縁性樹脂シート。
【請求項１０】
前記電気絶縁性樹脂層及び前記シート材の各凝集破壊力より、前記電気絶縁性樹脂層と前記シート材との間の層間接着力が大きいことによって、前記電気絶縁性樹脂層と前記シート材との間で層間剥離しないように構成されている、請求項４〜９のいずれか１項に記載の電気絶縁性樹脂シート。
【請求項１１】
耐トラッキング試験のＣＴＩ値が１７５Ｖ以上である、請求項１〜１０のいずれか１項に記載の電気絶縁性樹脂シート。
【請求項１２】
端裂抵抗値が１００Ｎ／２０ｍｍ以上である、請求項１〜１１のいずれか１項に記載の電気絶縁性樹脂シート。
【請求項１３】
２２０℃で１２５０時間を経た後の引張強度の強度残率が６０％以上である、請求項１〜１２のいずれか１項に記載の電気絶縁性樹脂シート。
【請求項１４】
電気絶縁用途で使用される、請求項１〜１３のいずれか１項に記載の電気絶縁性樹脂シート。
【発明の詳細な説明】
【技術分野】
【０００１】
本発明は、電気絶縁性樹脂シートに関する。
【背景技術】
【０００２】
従来、電気絶縁性樹脂シートとしては、様々なものが知られており、例えば、モーターにおける発熱体であるコイル線の周囲に配されて用いられるものなどが知られている。
【０００３】
この種の電気絶縁性樹脂シートとしては、具体的には例えば、分子中に複数の芳香族炭化水素及び複数のスルフィド結合（−Ｓ−）を有するポリフェニレンスルフィド樹脂と、ビニル系共重合体とを含む電気絶縁性樹脂層のみを備えたものが知られている（特許文献１）。
【０００４】
しかしながら、斯かる電気絶縁性樹脂シートは、モーターのコイル線とコイル線との間等において要求される電気絶縁性としての耐トラッキング性を有するものの、コイル線などから発生する熱によって引張強度などが低下し得るものであり、耐熱性が必ずしも十分なものではないという問題がある。
また、斯かる電気絶縁性樹脂シートは、引裂き力に対して必ずしも十分な耐性を有するものではないという問題、即ち、樹脂シートに必要とされる力学的特性としての耐引裂き性が必ずしも優れるものではないという問題がある。
【先行技術文献】
【特許文献】
【０００５】
【特許文献１】特開２００７−１８６６７２号公報
【発明の概要】
【発明が解決しようとする課題】
【０００６】
本発明は、上記問題点等に鑑みてなされたものであり、耐引裂き性及び耐熱性に優れた電気絶縁性樹脂シートを提供することを課題とする。
【課題を解決するための手段】
【０００７】
本発明の電気絶縁性樹脂シートは、分子中に複数のスルホニル基と複数のエーテル結合と複数の芳香族炭化水素とを有するポリエーテルポリフェニルスルホン樹脂と、分子中に芳香族炭化水素を有するポリアミド樹脂と、を含む電気絶縁性樹脂層を備えた電気絶縁性樹脂シートであって、
前記電気絶縁性樹脂層は、１〜４５重量％の前記ポリアミド樹脂を含み、前記ポリアミド樹脂が前記ポリエーテルポリフェニルスルホン樹脂中に分散した分散相を有しており、
前記電気絶縁性樹脂層の厚み方向切断面の２９４μｍ２面積範囲では、０．５μｍ以上の最短径を有する前記分散相の個数が１０以下であることを特徴とする。
【００１２】
本発明に係る電気絶縁性樹脂シートは、少なくとも１種のシート材をさらに備え、該シート材が前記電気絶縁性樹脂層の少なくとも片面側に配されていることが好ましい。斯かる構成により、電気絶縁性樹脂シートの耐引裂き性及び耐熱性がより優れたものになるという利点がある。
【００１３】
本発明に係る電気絶縁性樹脂シートにおいては、前記シート材が不織布であることが好ましい。前記シート材が不織布であることにより、シート材と電気絶縁性樹脂層との間における層間剥離が抑制されるという利点がある。また、前記シート材が、湿式抄紙法により作製された紙であることが好ましい。
また、前記シート材が全芳香族ポリアミドを含んでいることが好ましく、全芳香族ポリアミド繊維を含む全芳香族ポリアミド紙であることがより好ましい。前記シート材が全芳香族ポリアミドを含んでいることにより、電気絶縁性樹脂シートの耐熱性がより優れたものになり得るという利点がある。
【００１４】
本発明に係る電気絶縁性樹脂シートにおいては、前記シート材の少なくとも電気絶縁性樹脂層側にコロナ処理が施されていることが好ましい。コロナ処理が施されていることにより、シート材と電気絶縁性樹脂層との間における層間剥離が抑制されるという利点がある。
【００１５】
本発明に係る電気絶縁性樹脂シートは、電気絶縁用途で使用されることが好ましい。
【発明の効果】
【００１６】
本発明の電気絶縁性樹脂シートは、耐引裂き性及び耐熱性に優れているという効果を奏する。
【図面の簡単な説明】
【００１７】
【図１】シート材を含む電気絶縁性樹脂シートを厚み方向に切断した断面を模式的に示した断面図。
【図２】実施例１における電気絶縁性樹脂層の厚み方向切断面の電子顕微鏡写真。
【図３】実施例２における電気絶縁性樹脂層の厚み方向切断面の電子顕微鏡写真。
【図４】実施例３における電気絶縁性樹脂層の厚み方向切断面の電子顕微鏡写真。
【図５】実施例４における電気絶縁性樹脂層の厚み方向切断面の電子顕微鏡写真。
【図６】比較例における電気絶縁性樹脂層の厚み方向切断面の電子顕微鏡写真。
【発明を実施するための形態】
【００１８】
以下、本発明に係る電気絶縁性樹脂シートの一実施形態について説明する。
【００１９】
本実施形態の電気絶縁性樹脂シートは、分子中に複数のスルホニル基を有するポリスルホン樹脂と該ポリスルホン樹脂以外の熱可塑性樹脂とを含む電気絶縁性樹脂層を備えた電気絶縁性樹脂シートであって、該電気絶縁性樹脂層は、前記ポリスルホン樹脂以外の熱可塑性樹脂が前記ポリスルホン樹脂中に分散した分散相を有しており、前記電気絶縁性樹脂層の厚み方向切断面の２９４μｍ2面積範囲では、０．５μｍ以上の最短径を有する前記分散相の個数が１０以下であるものである。
前記電気絶縁性樹脂シートは、耐引裂き性がより優れたものになるという点で、少なくとも１種のシート材をさらに備え、該シート材が前記電気絶縁性樹脂層の少なくとも片面側に配されていることが好ましい。
【００２０】
前記電気絶縁性樹脂層においては、前記ポリスルホン樹脂が連続相となっており、前記ポリスルホン樹脂以外の熱可塑性樹脂が、不連続な分散相となって前記ポリスルホン樹脂中に分散して含まれている。
前記分散相は、形状が特に限定されるものではなく、分散相の形状としては、真球状、扁球状、板状、針状等が挙げられる。
【００２１】
前記電気絶縁性樹脂層においては、厚み方向切断面の２９４μｍ2面積範囲で、０．５μｍ以上の最短径を有する前記分散相の個数が１０以下である。
原則として、上記の２９４μｍ2面積範囲は、１４μｍ×２１μｍの長方形の面積範囲である。なお、前記電気絶縁性樹脂層の厚みが１４μｍ未満であること等により、１４μｍ×２１μｍ範囲の長方形の像が得られない場合は、２９４μｍ2面積範囲となるように長辺が２１μｍを超える長方形を設定し、斯かる長方形における像において、前記分散相の最短径を計測する。
【００２２】
前記電気絶縁性樹脂層の厚み方向切断面は、電気絶縁性樹脂層の厚み方向に切断した面であれば特に限定されない。具体的には、例えば、後述する押出成形によって成形された電気絶縁性樹脂層の厚み方向切断面は、押出方向に沿って切断した厚み方向切断面であってもよく、押出方向と直交する方向に沿って切断した厚み方向切断面であってもよい。
【００２３】
前記分散相は、所定の大きさの電気絶縁性樹脂層を樹脂包埋した後、研磨法によって前記電気絶縁性樹脂層の厚み方向切断面を作製し、染色処理及び導電処理を施すことにより、電界放射型走査電子顕微鏡（ＦＥ−ＳＥＭ）による像において、様々な形状の不連続物となって見える。
前記分散相は、厚み方向切断面において、断面形状が様々なものになり得る。具体的には、分散相の断面形状としては、例えば、真円状、楕円状、長方形状等が挙げられる。
【００２４】
具体的には例えば、ポリスルホン樹脂の連続相中に分散したポリアミド樹脂からなる分散相は、厚み方向切断面を実施例に記載された方法によって作製し、染色処理及び導電処理を施すことにより、電界放射型走査電子顕微鏡による像において、黒色の不連続物となって見える。
【００２５】
そして、前記分散相の最短径は、５０００倍率における電界放射型走査電子顕微鏡による上記範囲の長方形における像において、様々な形状を有する各不連続物に対して内接する最大円の直径により決定する。
具体的には、例えば、厚み方向切断面において、分散相の切断面形状が短辺に比して長辺が１０倍以上あるような長方形である場合、その形状に内接する最大円の直径は、長方形の短辺の長さであることから、分散相の最短径は、この長方形の短辺長さとする。
【００２６】
前記電気絶縁性樹脂層においては、厚み方向切断面の２９４μｍ2面積範囲で、０．５μｍ以上の最短径を有する前記分散相の個数が１０を超えると、電気絶縁性樹脂層の耐引裂き性及び耐熱性が不十分なものになるおそれがある。
前記電気絶縁性樹脂層においては、厚み方向切断面の２９４μｍ2面積範囲で、０．５μｍ以上の最短径を有する前記分散相の個数が０以上であり５以下であることが好ましく、０．５μｍ以上の最短径を有する前記分散相の個数が０であることがより好ましい。
【００２７】
前記電気絶縁性樹脂層の厚みは、特に限定されるものではなく、通常、１μｍ〜５００μｍである。
【００２８】
前記ポリスルホン樹脂は、スルホニル基（−ＳＯ2−）を複数含む分子構造を有するものである。
該ポリスルホン樹脂としては、分子中に複数のエーテル結合（−Ｏ−）をさらに含むポリエーテルスルホン樹脂、又は、分子中に複数の芳香族炭化水素をさらに含むポリフェニルスルホン樹脂などが挙げられる。また、該ポリスルホン樹脂としては、分子中に複数のエーテル結合と複数の芳香族炭化水素とをさらに含むポリエーテルポリフェニルスルホン樹脂が挙げられる。
【００２９】
前記ポリスルホン樹脂は、前記電気絶縁性樹脂層の成形性が良好なものになるとともに、前記電気絶縁性樹脂層の耐熱性がより優れたものになり得るという点で、前記ポリエーテルポリフェニルスルホン樹脂である。
【００３０】
前記ポリエーテルポリフェニルスルホン樹脂としては、下記式（１）の分子構造を有するものが好ましい。
【００３１】
【化１】
0005690606.tif 000002
式（１）中、ｎは、重合度を表す正の整数であり、通常、１０〜５０００の範囲内である。
【００３２】
前記ポリエーテルポリフェニルスルホン樹脂としては、市販されているものを用いることができ、例えば、ＢＡＳＦ社製の「ウルトラゾーンＥシリーズ」、ソルベイ社製の「レーデルＡシリーズ」、住友化学社製の「スミカエクセルシリーズ」等が挙げられる。
【００３３】
前記電気絶縁性樹脂層においては、前記ポリスルホン樹脂の含有割合が５０重量％以上であることが好ましく、５５重量％以上であることがより好ましく、７０重量％以上であることがさらに好ましい。また、前記ポリスルホン樹脂の含有割合が９９重量％以下であることが好ましく、９０重量％以下であることがより好ましく、８５重量％以下であることがさらに好ましく、８０重量％以下であることが最も好ましい。
前記ポリスルホン樹脂の含有割合が５０重量％以上であることにより、電気絶縁性樹脂層の耐熱性がより優れたものになるという利点がある。また、前記ポリスルホン樹脂の含有割合が９０重量％以下であることにより、電気絶縁性樹脂層の耐トラッキング性がより優れたものになり得るという利点がある。
【００３４】
前記ポリスルホン樹脂以外の熱可塑性樹脂としては、ポリアミド樹脂；ビスフェノール類とエピクロルヒドリンとが反応してなるエポキシ基含有のポリヒドロキシポリエーテルフェノキシ樹脂；分子中に複数のオキシメチレン（−ＣＨ2Ｏ−）基を有するポリアセタール（ＰＯＭ）樹脂；分子中で芳香族炭化水素−エーテル結合の基本構造が繰り返されてなるポリフェニレンエーテル（ＰＰＥ）樹脂などのポリフェニレンオキシド（ＰＰＯ）樹脂；分子中で芳香族炭化水素−エーテル結合−芳香族炭化水素−ケトン結合の基本構造が繰り返されてなる芳香族ポリエーテルケトン（ＰＥＫ）樹脂；分子中で芳香族炭化水素−エーテル結合−芳香族炭化水素−エーテル結合−芳香族炭化水素−ケトン結合の基本構造が繰り返されてなる芳香族ポリエーテルケトン（ＰＥＥＫ）樹脂；分子中に複数の芳香族炭化水素及び複数のスルフィド結合（−Ｓ−）を有するポリフェニレンスルフィド（ＰＰＳ）樹脂；分子中に複数の芳香族炭化水素とイミド結合とエーテル結合とを有するポリエーテルイミド（ＰＥＩ）樹脂；分子中に複数のイミド結合及び複数のアミド結合を有する熱可塑性ポリアミドイミド樹脂；ポリエチレン、ポリプロピレン、ポリシクロオレフィンなどのポリオレフィン樹脂；アクリロニトリルとブタジエンとスチレンとの共重合体（ＡＢＳ樹脂）などの芳香族含有ビニル系樹脂；ポリエチレンナフタレート（ＰＥＮ）樹脂、ポリブチレンテレフタレート（ＰＢＴ）樹脂、ポリエチレンテレフタレート（ＰＥＴ）樹脂などのポリエステル樹脂；ポリカーボネート（ＰＣ）樹脂；液晶ポリマー（ＬＣＰ）等が挙げられる。
【００３５】
前記ポリスルホン樹脂以外の熱可塑性樹脂は、電気絶縁性樹脂層の耐引裂き性及び耐熱性がより優れたものになるという点で、前記ポリアミド樹脂である。
【００３６】
前記ポリアミド樹脂は、少なくともポリアミン化合物とポリカルボン酸化合物とが脱水縮合により重合されてなるものである。
【００３７】
前記ポリアミド樹脂としては、分子中に芳香族炭化水素を有するポリアミド樹脂、分子中に炭化水素として脂肪族炭化水素のみを複数有する脂肪族ポリアミド樹脂が挙げられる。なかでも、前記電気絶縁性樹脂層がより耐熱性に優れたものになり得るという点で、分子中に芳香族炭化水素を有するポリアミド樹脂が用いられる。
【００３８】
また、分子中に芳香族炭化水素を有するポリアミド樹脂としては、分子中に炭化水素として芳香族炭化水素のみを複数有する芳香族ポリアミド樹脂、分子中に炭化水素として脂肪族炭化水素及び芳香族炭化水素の両方を有する半芳香族ポリアミド樹脂等が挙げられる。
分子中に芳香族炭化水素を有するポリアミド樹脂としては、電気絶縁性樹脂層の耐熱性に優れつつシート材と電気絶縁性樹脂層との間における層間剥離がより抑制され得るという点で、前記半芳香族ポリアミド樹脂が好ましい。
【００３９】
前記ポリアミド樹脂の重合において用いられる前記ポリアミン化合物としては、具体的には、例えば、ジアミン化合物が挙げられる。
該ジアミン化合物としては、直鎖状又は分岐鎖状の炭化水素基を含む脂肪族ジアミン、環状の飽和炭化水素基を含む脂環族ジアミン、芳香族炭化水素基を含む芳香族ジアミンなどが挙げられる。
【００４０】
前記脂肪族ジアミン、前記脂環族ジアミン、又は前記芳香族ジアミンとしては、例えば、下記式（２）で表されるものが挙げられる。なお、下記式（２）中のＲ1は、炭素数４〜１２の脂肪族炭化水素基、若しくは環状飽和炭化水素を含む炭素数４〜１２の脂環族炭化水素基を表しているか、又は、芳香族環を含む炭化水素基を表している。
Ｈ2Ｎ−Ｒ1−ＮＨ2    ・・・（２）
【００４１】
前記脂肪族ジアミンとしては、電気絶縁性樹脂層の耐熱性に優れつつシート材と電気絶縁性樹脂層との間における層間剥離がより抑制され得るという点で、式（２）においてＲ1の炭素数が９のノナンジアミンが好ましく、１，９−ノナンジアミン及び２−メチル−１，８−オクタンジアミンを混合したものがより好ましい。
前記芳香族ジアミンとしては、フェニレンジアミン、キシリレンジアミンなどが挙げられる。
【００４２】
前記ポリアミド樹脂の重合において用いられる前記ポリカルボン酸化合物としては、具体的には、例えば、ジカルボン酸化合物が挙げられる。
該ジカルボン酸化合物としては、直鎖状又は分岐鎖状の炭化水素基を含む脂肪族ジカルボン酸、環状の飽和炭化水素基を含む脂環族ジカルボン酸、芳香族炭化水素基を含む芳香族ジカルボン酸などが挙げられる。
【００４３】
前記脂肪族ジカルボン酸、前記脂環族ジカルボン酸、又は前記芳香族ジカルボン酸としては、例えば、下記式（３）で表されるものが挙げられる。なお、下記式（３）中のＲ2は、炭素数４〜２５の脂肪族炭化水素基、若しくは環状飽和炭化水素を含む炭素数４〜１２の脂環族炭化水素基を表しているか、又は、芳香族環を含む炭化水素基を表している。
ＨＯＯＣ−Ｒ2−ＣＯＯＨ    ・・・（３）
【００４４】
前記脂肪族ジカルボン酸としては、アジピン酸、セバシン酸などが挙げられる。
前記芳香族ジカルボン酸としては、テレフタル酸、メチルテレフタル酸、ナフタレンジカルボン酸などが挙げられ、該芳香族ジカルボン酸としては、前記ポリアミド樹脂の耐熱性がより優れたものになり得るという点で、テレフタル酸が好ましい。
【００４５】
前記ポリアミド樹脂は、上述したジアミン化合物の１種とジカルボン酸化合物の１種とが重合してなるものであってもよく、それぞれの化合物の複数種を組み合わせて重合してなるものであってもよい。また、要すれば、ジアミン化合物とジカルボン酸化合物以外のものがさらに重合されてなるものであってもよい。
【００４６】
前記ポリアミド樹脂としては、上述したように前記半芳香族ポリアミド樹脂が好ましく、該半芳香族ポリアミド樹脂としては、ジアミン化合物としての脂肪族ジアミンと、ジカルボン酸化合物としての芳香族ジカルボン酸とが重合してなるものがより好ましく、脂肪族ジアミンとしてのノナンジアミンと、芳香族ジカルボン酸としてのテレフタル酸とが重合してなるもの（ＰＡ９Ｔ）が特に好ましい。
【００４７】
前記電気絶縁性樹脂層においては、前記ポリスルホン樹脂以外の熱可塑性樹脂の含有割合が１重量％以上であり、５重量％以上であることが好ましく、１５重量％以上であることがさらに好ましい。また、前記ポリスルホン樹脂以外の熱可塑性樹脂の含有割合が４５重量％以下であり、４０重量％以下であることが好ましく、３０重量％以下であることがさらに好ましい。
前記ポリスルホン樹脂以外の熱可塑性樹脂の含有割合が１重量％以上であることにより、電気絶縁性樹脂層の耐トラッキング性がより優れたものになり得るという利点がある。また、前記ポリスルホン樹脂以外の熱可塑性樹脂の含有割合が４５重量％以下であることにより、電気絶縁性樹脂層の耐熱性がより優れたものになり得るという利点がある。
【００４８】
前記電気絶縁性樹脂層には、本発明の効果を損ねない範囲において、種々の添加剤が配合されていても良い。
該添加剤としては、例えば、アルキルフェノール樹脂、アルキルフェノール−アセチレン樹脂、キシレン樹脂、クマロン−インデン樹脂、テルペン樹脂、ロジンなどの粘着付与剤、ポリブロモジフェニルオキサイド、テトラブロモビスフェノールＡなどの臭素系難燃剤、塩素化パラフィン、パークロロシクロデカンなどの塩素系難燃剤、リン酸エステル、含ハロゲンリン酸エステルなどのリン系難燃剤、ホウ素系難燃剤、三酸化アンチモンなどの酸化物系難燃剤、水酸化アルミニウム、水酸化マグネシウムなどの水和金属化合物、フェノール系、リン系、硫黄系の酸化防止剤、シリカ、クレー、炭酸カルシウム、炭酸バリウム、炭酸ストロンチウム、酸化アルミ、酸化マグネシウム、窒化硼素、窒化珪素、窒化アルミニウムといった無機フィラー、熱安定剤、光安定剤、紫外線吸収剤、滑剤、顔料、架橋剤、架橋助剤、シランカップリング剤、チタネートカップリング剤などの一般的なプラスチック用配合成分などが挙げられる。また、芳香族ポリアミド繊維、数ｎｍ〜数百ｎｍの粒径のモンモリロナイトなどが挙げられる。これら添加剤は、前記ポリスルホン樹脂と前記ポリスルホン樹脂以外の熱可塑性樹脂とを含む樹脂混合物１００重量部に対して、例えば０．１〜５重量部用いることができる。
【００４９】
次に、前記電気絶縁性樹脂シートの具体例として、前記電気絶縁性樹脂層の両面側にシート材が配された電気絶縁性樹脂シートを挙げ、図面を参照しながら詳しく説明する。
【００５０】
図１は、前記電気絶縁性樹脂層２の両面側にシート材３が配された電気絶縁性樹脂シートを厚み方向に切断した断面を模式的に示した断面図である。
図１に示すように、斯かる電気絶縁性樹脂シート１は、シート状の電気絶縁性樹脂層２を介して、複数のシート材３が貼り合わされている。
【００５１】
前記シート材３は、シート状のものであれば特に限定されない。また、厚みが特に限定されるものではなく、通常、１０〜１００μｍである。また、前記シート材３は、図１に示すように、通常、電気絶縁性樹脂シートに２枚備えられている。
【００５２】
前記シート材３としては、例えば、不織布、紙、又はフィルム等が挙げられる。前記シート材３としては、電気絶縁性樹脂シートの耐引裂き性がより優れたものになり得るという点で、不織布又は紙が好ましい。
【００５３】
前記シート材３としては、湿式抄紙法により作製されたもの（湿式不織布等）、大気中で乾式法により作製されたもの（乾式不織布等）などが挙げられる。
前記シート材３としては、電気絶縁性樹脂シートの耐引裂き性がより優れたものになり得るという点で、湿式抄紙法により作製された紙が好ましい。
【００５４】
前記シート材３の材質としては、ポリアミド、ポリエステルなどの合成高分子化合物、セルロースなどの天然高分子化合物等が挙げられ、電気絶縁性樹脂シートの耐引裂き性がより優れたものになり得るという点で、ポリアミドが好ましい。
【００５５】
該ポリアミドとしては、構成モノマーの全てが芳香族炭化水素を有する全芳香族ポリアミド、構成モノマーの全てが脂肪族炭化水素のみを有する脂肪族ポリアミド、構成モノマーの一部が芳香族炭化水素を有する半芳香族ポリアミドなどが挙げられ、電気絶縁性樹脂シートの耐引裂き性がより優れたものになり得るという点で、全芳香族ポリアミドが好ましい。即ち、前記シート材３は、前記全芳香族ポリアミドを含んでいることが好ましい。
【００５６】
また、前記シート材３としては、電気絶縁性樹脂シートの耐引裂き性がさらに優れたものになり得るという点で、全芳香族ポリアミド繊維を含む全芳香族ポリアミド紙がさらに好ましい。即ち、全芳香族ポリアミド繊維を用いて湿式抄紙法により作製された全芳香族ポリアミド紙がさらに好ましい。
【００５７】
前記全芳香族ポリアミド紙としては、例えば、アミド基以外がベンゼン環で構成された、フェニレンジアミンとフタル酸との縮合重合物（全芳香族ポリアミド）を繊維化し、繊維化した全芳香族ポリアミド繊維を主たる構成材として形成されたものが挙げられる。
前記全芳香族ポリアミド紙は、力学的特性に優れ、電気絶縁性樹脂シートの製造工程におけるハンドリングが良好であるという点で、坪量が５ｇ／ｍ2以上であることが好ましい。坪量が５ｇ／ｍ2以上であることにより、力学的強度の不足が抑制され電気絶縁性樹脂シートの製造中に破断しにくいという利点がある。
なお、前記全芳香族ポリアミド紙には、本発明の効果を損なわない範囲において他の成分を加えることができ、該他の成分としては、ポリフェニレンスルフィド繊維、ポリエーテルエーテルケトン繊維、ポリエステル繊維、アリレート繊維、液晶ポリエステル繊維、ポリエチレンナフタレート繊維などの有機繊維、又は、ガラス繊維、ロックウール、アスベスト、ボロン繊維、アルミナ繊維などの無機繊維が挙げられる。
前記全芳香族ポリアミド紙としては、例えば、デュポン社より商品名「ノーメックス」で市販されているもの等を用いることができる。
【００５８】
前記シート材３の電気絶縁性樹脂層２側には、コロナ処理が施されていることが好ましい。該コロナ処理が施されていることにより、シート材と電気絶縁性樹脂層との間における層間剥離がより抑制され得るという利点がある。
前記コロナ処理は、電気絶縁性樹脂層２と接するシート材３の一方の面に放電処理を行い、極性を持つカルボキシル基や水酸基を生成させ荒面化する処理である。前記コロナ処理としては、従来公知の一般的な方法を採用することができる。
【００５９】
前記電気絶縁性樹脂シートは、電気絶縁性の指標となる耐トラッキング試験のＣＴＩ値が１７５Ｖ以上であることが好ましい。なお、耐トラッキング試験は、実施例に記載された方法によって行う。
【００６０】
前記電気絶縁性樹脂シートは、耐引裂き性の指標となる端裂抵抗値が１００Ｎ／２０ｍｍ以上であることが好ましい。なお、端裂抵抗値の測定は、実施例に記載された方法によって行う。
【００６１】
前記電気絶縁性樹脂シートは、２２０℃で１２５０時間を経た後の引張強度の強度残率が６０％以上であることが好ましい。なお、強度残率は、実施例に記載された方法によって求める。
【００６２】
前記電気絶縁性樹脂シートは、前記電気絶縁性樹脂層及び前記シート材の各凝集破壊力より、前記電気絶縁性樹脂層と前記シート材との間の層間接着力が大きいことにより、前記電気絶縁性樹脂層と前記シート材との間で層間剥離しないように構成されていることが好ましい。
【００６３】
続いて、前記電気絶縁性樹脂シートの製造方法について説明する。
【００６４】
前記電気絶縁性樹脂シートに備えられている前記電気絶縁性樹脂層は、ポリスルホン樹脂と該ポリスルホン樹脂以外の熱可塑性樹脂とを所定温度に加熱しながら混合した樹脂混合物を、従来公知の一般的な方法によってシート状に成形することにより作製することができる。具体的には、例えば、ポリスルホン樹脂と該ポリスルホン樹脂以外の熱可塑性樹脂とを、ニーダー、加圧ニーダー、混練ロール、バンバリーミキサー、二軸押し出し機などの一般的な混合手段によって加熱しながら混合して樹脂混合物とし、該樹脂混合物をＴ−ダイを取り付けた押出機によってシート状に押し出すこと等により作製することができる。
また、例えば、２枚のシート材を備えた電気絶縁性樹脂シートは、２枚のシート材で電気絶縁性樹脂層を挟み込んだ状態のものを押圧することなどにより製造することができる。
【００６５】
詳しくは、前記電気絶縁性樹脂シートの製造においては、ポリスルホン樹脂と該ポリスルホン樹脂以外の熱可塑性樹脂との粘度差がより小さくなる温度でこれらの樹脂を混合し、斯かる温度で混合した樹脂混合物をシート状の電気絶縁性樹脂層に成形することにより、作製された電気絶縁性樹脂層において、上述したポリスルホン樹脂以外の熱可塑性樹脂の分散相の粒子径を小さくすることができ、従って、最短径が０．５μｍ以上の分散相の個数を少なくすることができる。
【００６６】
例えば、２種の異なる樹脂がそれぞれ分散相及び連続相となって存在する樹脂混合物においては、分散相の大きさと２種の異なる樹脂の粘度との関係に関して、下記に示す関係式（４）が知られている。
【００６７】
【数１】
0005690606.tif 000003
【００６８】
上記の関係式（４）からも認識できるように、２種の樹脂の粘度差（ηD／ηm）を小さくするほど分散相の粒子径を小さくすることができる。また、樹脂を混合するときのせん断速度を大きくすることによっても、分散相の粒子径を小さくすることができる。
【００６９】
より具体的には、例えば、ポリエーテルポリフェニルスルホン樹脂とポリアミド樹脂（ＰＡ９Ｔ）とを含む電気絶縁性樹脂層を成形する場合、３１０℃〜３４０℃の温度範囲において、高温になるほど、ポリエーテルポリフェニルスルホン樹脂とポリアミド樹脂とのメルトフローレート（ＭＦＲ）の差が大きくなる。従って、例えば、各樹脂を３４０℃で混合するよりも３１０℃で混合する方が、これら２種の樹脂の粘度差を小さくすることができ、ポリアミド樹脂の分散相の粒子径を小さくすることができる。即ち、最短径が０．５μｍ以上の分散相の個数を少なくすることができる。
【００７０】
前記電気絶縁性樹脂シートは、電気絶縁性を有する点を利用して、例えば、自動車などにおけるモーター用の電気絶縁用シート、変圧器（トランス）用の電気絶縁用シート、バスバー用の電気絶縁用シートなどにおいて使用することができる。
【００７１】
本実施形態の電気絶縁性樹脂シートは、上記例示の通りであるが、本発明は、上記例示の電気絶縁性樹脂シートに限定されるものではない。
また、一般の電気絶縁性樹脂シートにおいて用いられる種々の態様を、本発明の効果を損ねない範囲において、採用することができる。
【００７２】
例えば、上記実施形態では、図１において、シート状の電気絶縁性樹脂層の両面側にそれぞれ１枚のシート材が配されてなる電気絶縁性樹脂シートについて説明したが、本発明はこのような実施形態に限定されるものではなく、シート状の電気絶縁性樹脂層の片面側のみに１枚のシート材が配されてなるものであってもよい。また、シート状の電気絶縁性樹脂層のみを備えたものであってもよい。
【実施例】
【００７３】
次に実施例を挙げて本発明をさらに詳しく説明するが、本発明はこれらに限定されるものではない。
【００７４】
（実施例１）
先ず、下記の原料を用意した。
・ポリスルホン樹脂：ポリエーテルポリフェニルスルホン樹脂（ＰＥＳ）樹脂
（分子中にスルホニル基、エーテル結合、及び芳香族炭化水素を複数含む）
（ソルベイ社製  商品名「レーデルＡ−３００Ａ」）を用いた。
・ポリアミド樹脂：ポリアミド樹脂（ＰＡ９Ｔ）
（分子中にテレフタル酸単位とノナンジアミン単位とを複数含む）
（クラレ社製  商品名「ジェネスタＮ１０００Ａ」）
次に、ＰＥＳ樹脂及びＰＡ樹脂がＰＥＳ／ＰＡ＝８０／２０の重量比になるように、２軸混練機（テクノベル社製）を用いて３１０℃で混合し、樹脂混合物を調製した。
続いて、樹脂混合物を押出成形により３１０℃で１００μｍ厚のシート状に成形して電気絶縁性樹脂層を形成し、シート状の電気絶縁性樹脂層のみからなる電気絶縁性樹脂シートを製造した。
【００７５】
（実施例２）
３２０℃で樹脂混合物を調製し、３２０℃で押出成形した点以外は、実施例１と同様にして、シート状の電気絶縁性樹脂層のみからなる電気絶縁性樹脂シートを製造した。
【００７６】
（実施例３）
３３０℃で樹脂混合物を調製し、３３０℃で押出成形した点以外は、実施例１と同様にして、シート状の電気絶縁性樹脂層のみからなる電気絶縁性樹脂シートを製造した。
【００７７】
（実施例４）
一方、２枚の全芳香族ポリアミド紙（デュポン社製  商品名「ノーメックスＴ４１０」厚み５０μｍ）をシート材として用意した。さらに、それぞれのシート材の電気絶縁性樹脂層と接する側の面には、コロナ処理を施した。コロナ処理は、機器としてＰＩＬＬＡＲ  ＴＥＣＨＮＯＬＯＧＩＥＳ社製「５００シリーズ」を用いて、大気圧下で、出力５００Ｗ、処理速度４ｍ／分、試料幅０．４ｍの条件により行った。
そして、実施例１の電気絶縁性樹脂層の両面側に２枚の全芳香族ポリアミド紙を配置した状態のものを２枚の金属板で挟み、３５０℃に加熱した熱プレス機を用いて、圧力２００Ｎ／ｃｍ2で６０秒間プレスし、電気絶縁性樹脂層の両面側に２枚のシート材を備えた約２００μｍ厚の電気絶縁性樹脂シートを製造した。
【００７８】
（比較例）
３４０℃で樹脂混合物を調製し、３４０℃で押出成形した点以外は、実施例１と同様にして、シート状の電気絶縁性樹脂層のみからなる電気絶縁性樹脂シートを製造した。
【００７９】
＜電子顕微鏡観察用試料の作製＞
各実施例及び比較例の電気絶縁性樹脂シートの電気絶縁性樹脂層から適当な大きさのサンプルを切り出し、これをエポキシ樹脂によって樹脂包埋し、研磨法によって、押出成形の押出方向に沿って切断した厚み方向切断面を作製した。
さらに、重金属系染色剤によって電子染色を施し、金属蒸着によって導電処理したものを電子顕微鏡観察用試料とした。
【００８０】
＜ポリアミド樹脂の分散相における最短径の測定＞
電界放射型走査電子顕微鏡（ＦＥ−ＳＥＭ）「日立社製  製品名Ｓ−４８００」を用いて、加速電圧１０ｋＶ、倍率５０００倍の観察条件により、１４μｍ（厚み方向）×２１μｍ（押出方向ＭＤ）の長方形範囲において、作製した電子顕微鏡観察用試料を観察した。
黒色の不連続物となって見えるポリアミド樹脂の分散相のそれぞれについて、上述したように、各不連続物に対して内接する最大円の直径によって分散相の最短径を決定した。なお、斯かる測定においては、目視により各分散相を区別した。
【００８１】
各実施例及び比較例の電気絶縁性樹脂層における厚み方向切断面の電子顕微鏡写真を図２〜図６に示す。なお、図２〜図６は、それぞれ順に実施例１〜４及び比較例におけるものを示す。
【００８２】
＜耐熱性の評価＞
製造した電気絶縁性樹脂シートにおける電気絶縁性樹脂層の流れ方向に沿って１５ｍｍ幅で切断した試験サンプルを作製した。また、作製した試験サンプルを２２０℃に加熱した恒温槽に１２５０時間放置した。恒温槽に放置する前と後の試験サンプルについて、ＪＩＳ  Ｃ２１５１における「引張特性」に準じ、２３℃において、２００ｍｍ／分、標線１００ｍｍの試験条件で引張試験を行い、引張強度を測定した。そして、下記の式により、強度残率を算出した。
強度残率（％）＝｛（放置後の引張強度）／（放置前の引張強度）｝×１００
【００８３】
＜耐引裂き性の評価＞
ＪＩＳ  Ｃ２１５１における「端裂抵抗（Ｂ法）」に準じて、２３℃において、電気絶縁性樹脂シートの縦方向（押出方向  ＭＤ）に沿って引裂くときの端裂抵抗値を測定した。
【００８４】
＜耐トラッキング性の評価＞
ＪＩＳ  Ｃ２１３４に準じて、２３℃において、ＣＴＩ（Comparative Tracking Index）値を測定した。
【００８５】
各実施例及び各比較例における耐熱性（強度残率）、耐引裂き性（端裂抵抗値）、及び、耐トラッキング性（ＣＴＩ値）の評価結果を表１に示す。
【００８６】
【表１】
0005690606.tif 000004
【産業上の利用可能性】
【００８７】
本発明の電気絶縁性樹脂シートは、耐熱性と電気絶縁性とを要する電気絶縁用シートなどとして好適に用いられ得る。具体的には、例えば、モーターのコイル線の周囲に配される電気絶縁用シート材、トランス、バスバー、コンデンサ、ケーブル用の電気絶縁用シート材、又は、電子回路基板の絶縁膜などの用途に好適である。
【符号の説明】
【００８８】
１：電気絶縁性樹脂シート、  ２：電気絶縁性樹脂層、  ３：シート材
【図１】
0005690606.tif 000005
【図２】
0005690606.tif 000006
【図３】
0005690606.tif 000007
【図４】
0005690606.tif 000008
【図５】
0005690606.tif 000009
【図６】
0005690606.tif 000010